(57)【要約】【課題】            本発明が解決しようとする課題は、シリカ等の滑材を用いなくとも、摩擦係数が小さいポリアミド樹脂組成物を提供することにある。【解決手段】        結晶性ポリアミド樹脂（Ｘ）及び非晶性ポリアミド樹脂（Ｙ）を含む樹脂組成物であって、前記結晶性ポリアミド樹脂（Ｘ）の原料に蓚酸化合物を含み、前記ポリアミド樹脂（Ｙ）の含有量が、前記結晶性ポリアミド樹脂（Ｘ）及び前記非晶性ポリアミド樹脂（Ｙ）の総量に対し、１５重量％以下であるポリアミド樹脂組成物である。【選択図】          なし【特許請求の範囲】
【請求項１】
結晶性ポリアミド樹脂（Ｘ）及び非晶性ポリアミド樹脂（Ｙ）を含む樹脂組成物であって、
前記結晶性ポリアミド樹脂（Ｘ）の原料に蓚酸化合物を含み、
前記非晶性ポリアミド樹脂（Ｙ）の含有量が、前記結晶性ポリアミド樹脂（Ｘ）及び前記非晶性ポリアミド樹脂（Ｙ）の総量に対し、１５重量％以下であるポリアミド樹脂組成物。
【請求項２】
前記結晶性ポリアミド樹脂（Ｘ）の原料に、さらに、１，９−ノナンジアミン及び／又は２−メチル−１，８−オクタンジアミンを含む請求項１に記載のポリアミド樹脂組成物。
【請求項３】
前記１，９−ノナンジアミンと前記２−メチル−１，８−オクタンジアミンのモル比が５：９５〜９５：５である請求項２に記載のポリアミド樹脂組成物。
【請求項４】
前記蓚酸化合物が蓚酸ジエステルである請求項１〜３のいずれ１項に記載のポリアミド樹脂組成物。
【請求項５】
請求項１〜４のいずれか１項に記載のポリアミド樹脂組成物を用いて製造される成形品。
【請求項６】
請求項１〜４のいずれか１項に記載のポリアミド樹脂組成物を用いて製造されるフィルム。
【発明の詳細な説明】
【技術分野】
【０００１】
本発明は非晶性ポリアミド樹脂を含むポリアミド樹脂組成物およびそれを用いて製造される成形品に関するものである。
【背景技術】
【０００２】
従来からナイロン６、ナイロン６６等に代表される結晶性ポリアミド樹脂は、その優れた特性と溶融成形の容易さから、衣料用、産業資材用の繊維、あるいは自動車分野、電気電子分野などにおける射出成型品、また、押出フィルム、先進フィルムとしても広く用いられている。押出フィルム、延伸フィルムはガスバリア性、強靭性、熱的特性や機械的特性に優れるため、食品包装用フィルムや電気電子分野のフィルムなどに単層フィルムあるいは他の樹脂との共押出による積層フィルムの構成素材として、様々な分野に用いられている。
【０００３】
しかしながら、滑材等を添加していないポリアミドフィルム同士は摩擦係数が高く、ラミネート工程や印刷工程等の後加工工程だけでなく、最終工程の包装工程においても不良やトラブルを引き起こす要因となるため、特許文献１、２にあるように、シリカ等の滑材を添加し、滑り性を改善している。
【先行技術文献】
【特許文献】
【０００４】
【特許文献１】特開平９−１４３２８３号公報
【特許文献２】特開平７−１３８４７１号公報
【発明の概要】
【発明が解決しようとする課題】
【０００５】
一方、シリカは、凝集しやすく、強度低下等の問題を引き起こしやすい為、これを用いなくとも、摩擦係数の小さいポリアミド樹脂が求められている。
【０００６】
即ち、本発明が解決しようとする課題は、シリカ等の滑材を用いなくとも、摩擦係数が小さいポリアミド樹脂組成物を提供することである。
【課題を解決するための手段】
【０００７】
特定のポリアミド樹脂及び、非晶性ポリアミド樹脂を含有する樹脂組成物が、押出成形性が良好で表面摩擦係数が小さく、かつ、水蒸気バリア性に優れていることを見出し、本発明を完成させた。
【０００８】
即ち、本発明は、結晶性ポリアミド樹脂（Ｘ）及び非晶性ポリアミド樹脂（Ｙ）を含む樹脂組成物であって、前記結晶性ポリアミド樹脂（Ｘ）の原料に蓚酸化合物を含み、前記非晶性ポリアミド樹脂（Ｙ）の含有量が、前記結晶性ポリアミド樹脂（Ｘ）及び前記非晶性ポリアミド樹脂（Ｙ）の総量に対し、１５重量％以下であるポリアミド樹脂組成物である。
【発明の効果】
【０００９】
本発明の樹脂組成物は、従来のポリアミド樹脂に比べて、表面摩擦係数が小さく、さらに、水蒸気バリア性に優れ、また、ジカルボン酸成分に蓚酸化合物を用いたポリアミド樹脂であるポリオキサミド樹脂に比べて、押出成形性に優れた組成物を提供することができる。
【発明を実施するための形態】
【００１０】
本発明は、結晶性ポリアミド樹脂（Ｘ）及び非晶性ポリアミド樹脂（Ｙ）を含む樹脂組成物であって、前記結晶性ポリアミド樹脂（Ｘ）の原料に蓚酸化合物を含み、前記非晶性ポリアミド樹脂（Ｙ）の含有量が、前記結晶性ポリアミド樹脂（Ｘ）及び前記非晶性ポリアミド樹脂（Ｙ）の総量に対し、１５重量％以下であるポリアミド樹脂組成物である。
【００１１】
［結晶性ポリアミド樹脂（Ｘ）］
本発明に用いられる結晶性ポリアミド樹脂（Ｘ）は、原料に蓚酸化合物を含むものである。    
【００１２】
（１）結晶性ポリアミド樹脂（Ｘ）の原料
蓚酸由来の単位を結晶性ポリアミド樹脂（Ｘ）に提供する化合物であり、蓚酸及び／又は蓚酸ジエステル等の蓚酸に由来した化合物である。蓚酸化合物はアミノ基との反応性を有するものであればよい。重合温度を高くして、ポリアミドを製造する場合、蓚酸そのものを原料として使用すると、蓚酸が熱分解することもあることから、重合温度を高くして製造する場合の蓚酸化合物は、蓚酸に由来した化合物が好ましい。
【００１３】
蓚酸に由来した化合物としては、重縮合反応における副反応を抑制する観点から、蓚酸ジエステルが好ましい。
【００１４】
蓚酸ジエステルとしては、脂肪族１価アルコールの蓚酸ジエステル、脂環式アルコールの蓚酸ジエステル、及び芳香族アルコールの蓚酸ジエステルが挙げられる。
【００１５】
脂肪族１価アルコールの蓚酸ジエステルとしては、蓚酸ジメチル、蓚酸ジエチル、蓚酸ジｎ−（又はｉ−）プロピル、蓚酸ジｎ−（又はｉ−、又はｔ−）ブチルが挙げられ、炭素原子数が３を超える脂肪族１価アルコールの蓚酸ジエステルが好ましく、蓚酸ジｎ−ブチル、蓚酸ジｉ−ブチル及び／又は蓚酸ジｔ−ブチルがより好ましく、蓚酸ジｎ−ブチルがさらに好ましい。
【００１６】
脂環式アルコールの蓚酸ジエステルとしては、蓚酸ジシクロヘキシル等が挙げられる。
【００１７】
芳香族アルコールの蓚酸ジエステルとしては、蓚酸ジフェニル等が挙げられる。
【００１８】
蓚酸ジエステルとしては、炭素原子数が３を超える脂肪族１価アルコールの蓚酸ジエステル、脂環式アルコールの蓚酸ジエステル及び芳香族アルコールの蓚酸ジエステルよりなる群から選択される少なくとも1種が好ましく、蓚酸ジｎ−ブチル、蓚酸ジｉ−ブチル及び／又は蓚酸ジｔ−ブチルがより好ましく、蓚酸ジｎ−ブチルがさらに好ましい。
【００１９】
これらの蓚酸化合物は、単独で、あるいは２種以上で、結晶性ポリアミド樹脂（Ｘ）の製造時に添加することができる。
【００２０】
蓚酸化合物以外の原料としては、蓚酸化合物以外のジカルボン酸、ジアミン、ラクタム、アミノカルボン酸等が挙げられる。
【００２１】
蓚酸化合物以外のジカルボン酸としては、脂肪族ジカルボン酸、脂環式ジカルボン、芳香族ジカルボン酸およびそれに由来した化合物が挙げられる。
【００２２】
脂肪族ジカルボン酸としては、マロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸、スベリン酸が挙げられる。
【００２３】
脂環式ジカルボン酸としては、１，３−シクロペンタンジカルボン酸、１，４−シクロヘキサンジカルボン酸が挙げられる。
【００２４】
芳香族ジカルボン酸としては、テレフタル酸、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジ安息香酸、４，４’−オキシジ安息香酸、ジフェニルメタン−４，４’−ジカルボン酸、ジフェニルスルホン−４，４’−ジカルボン酸、４，４’−ビフェニルジカルボン酸が挙げられる。
【００２５】
これらの蓚酸化合物以外のジカルボン酸は、単独で、あるいは２種以上で、結晶性ポリアミド樹脂（Ｘ）の製造時に添加することができる。
【００２６】
さらに、トリメリット酸、トリメシン酸、ピロメリット酸などの多価カルボン酸を蓚酸化合物以外のジカルボン酸の有無に関わらず、溶融成形が可能な範囲内で用いることもできる。
【００２７】
蓚酸化合物は、結晶性ポリアミド樹脂（Ｘ）に用いる全ジカルボン酸中、得られるポリマーの吸水性の観点から、好ましくは、５０モル％以上であり、より好ましくは８０モル％以上であり、さらに好ましくは９０モル％以上、さらに好ましくは９５モル％以上、さらに好ましくは９９モル％以上である。蓚酸化合物の割合が多いと吸水性が低くなる傾向にある。
【００２８】
また、蓚酸化合物は、結晶性ポリアミド樹脂（Ｘ）に用いる全原料中、得られるポリマーの吸水性の観点から、好ましくは、１０モル％以上であり、より好ましくは３０モル％以上であり、さらに好ましくは４９モル％以上である。
【００２９】
ジアミンとしては、たとえば、エチレンジアミン、プロピレンジアミン、１，４−ブタンジアミン、１，６−ヘキサメチレンジアミン、１，８−オクタンジアミン、１，９−ノナンジアミン、２−メチル−１，８−オクタンジアミン、１，１０−デカンジアミン、１，１２−ドデカンジアミン、３−メチル−１，５−ペンタンジアミン、２，２，４−トリメチル−１，６−ヘキサンジアミン、２，４，４−トリメチル−１，６−ヘキサンジアミン、５−メチル−１，９−ノナンジアミン等の脂肪族ジアミン、シクロヘキサンジアミン、メチルシクロヘキサンジアミン、イソホロンジアミン等の脂環式ジアミン、ｐ−フェニレンジアミン、ｍ−フェニレンジアミン、ｐ−キシレンジアミン、ｍ−キシレンジアミン、４，４’−ジアミノジフェニルメタン、４，４’−ジアミノジフェニルスルホン、４，４’−ジアミノジフェニルエーテル等の芳香族ジアミン等が挙げられ、これらを単独で、あるいは二種以上で、製造時に添加することができる。
【００３０】
これらの中でも、ポリアミド（Ｘ）の高分子量化、及び、原料の供給安定性の観点から、１，６−ヘキサメチレンジアミン、１，９−ノナンジアミン及び２−メチル−１，８−オクタンジアミンからなる群より選ばれる少なくとも１種が好ましく、得られるポリマーの融点、吸水性のバランスのから、１，９−ノナンジアミン及び／又は２−メチル−１，８−オクタンジアミンがより好ましい。
【００３１】
１，９−ノナンジアミン及び２−メチル−１，８−オクタンジアミンのモル比は、結晶性ポリアミド樹脂（Ｘ）の高分子量化の観点から、１：９９〜９９：１であることが好ましく、５：９５〜９５：５であることがより好ましく、５：９５〜４０：６０又は６０：４０〜９５：５であることがさらに好ましく、５：９５〜３０：７０又は７０：３０〜９０：１０であることがさらに好ましい。
【００３２】
１，９−ノナンジアミン及び２−メチル−１，８−オクタンジアミンは、結晶性ポリアミド樹脂（Ｘ）に用いる全ジアミン中に、得られるポリマーの融点、吸水性、機械的特性のバランスから、好ましくは、５０モル％以上であり、より好ましくは８０モル％以上であり、さらに好ましくは９０モル％以上、さらに好ましくは９５モル％以上、さらに好ましくは９９モル％以上である。
【００３３】
また、１，９−ノナンジアミン及び２−メチル−１，８−オクタンジアミンは、結晶性ポリアミド樹脂（Ｘ）に用いる全原料中、得られるポリマーの吸水性の観点から、好ましくは、１０モル％以上であり、より好ましくは３０モル％以上であり、さらに好ましくは４９モル％以上である。
【００３４】
ラクタムとしては、ε−カプロラクタム、ω−エナントラクタム、ω−ラウロラクタム、α−ピロリドン、α−ピペリドン等が挙げられる。これらは１種又は２種以上を用いることができる。これらの中でも、ε−カプロラクタム及び／又はω−ラウロラクタムが好ましい。
【００３５】
アミノカルボン酸としては、６−アミノカプロン酸、７−アミノヘプタン酸、９−アミノノナン酸、１１−アミノウンドデカン酸、１２−アミノドデカン酸等が挙げられる。これらは１種又は２種以上を用いることができる。これらの中でも、６−アミノカプロン酸、１１−アミノウンドデカン酸及び／又は１２−アミノドデカン酸が好ましい。
【００３６】
本発明に用いられる結晶性ポリアミド樹脂（Ｘ）は、ポリアミドを製造する方法として知られている任意の方法を用いて製造することができるが、高分子量化及び生産性の観点から、好ましくは、原料をバッチ式又は連続式で重縮合反応させることにより製造することであり、より好ましくは、原料を前重縮合工程と後重縮合工程とからなる二段重合法又はＷＯ２００８−０７２７５４公報記載の加圧重合法によって製造することである。
【００３７】
（２）結晶性ポリアミド樹脂（Ｘ）の製造
二段重合法及び加圧重合法の例としては、具体的には、以下の操作が挙げられる。なお、ジカルボン酸は、蓚酸化合物を含む。
【００３８】
（２−１）二段重合法
（ｉ）前重縮合工程：まず反応器内を窒素置換した後、原料を混合する。混合する場合に原料が可溶な溶媒を用いても良い。ジアミン及び蓚酸化合物が共に可溶な溶媒として、トルエン、キシレン、トリクロロベンゼン、フェノール、トリフルオロエタノールなどを用いることができ、特にトルエンを好ましく用いることができる。例えば、ジアミンを溶解したトルエン溶液を５０℃に加熱した後、これに対して蓚酸ジエステルを加える。
【００３９】
ジアミン及びジカルボン酸の仕込み比は、高分子量化の観点から、ジカルボン酸のモル量／ジアミンのモル量で、０．８〜１．５（モル比）、好ましくは０．９１〜１．１（モル比）、更に好ましくは０．９９〜１．０１（モル比）である。
【００４０】
このように仕込んだ反応器内を攪拌及び／又は窒素バブリングしながら、常圧下で昇温する。反応温度は、最終到達温度が８０〜１５０℃、好ましくは１００〜１４０℃の範囲になるように制御するのが好ましい。最終到達温度での反応時間は３時間〜６時間とすることが好ましい。
【００４１】
（ｉｉ）後重縮合工程：更に高分子量化を図るために、前重縮合工程で生成した重合物を常圧下において反応器内で徐々に昇温する。昇温過程において前重縮合工程の最終到達温度、すなわち好ましくは８０〜１５０℃から、最終的に、好ましくは２９５℃以上３５０℃以下、より好ましくは２９８℃以上３４５℃以下、更に好ましくは２９８℃以上３４０℃以下の温度範囲にまで到達させる。
【００４２】
昇温時間を含めて好ましくは１〜８時間、より好ましくは２〜６時間保持して反応を行うことが好ましい。さらに後重合工程において、必要に応じて減圧下での重合を行うこともできる。減圧重合を行う場合の好ましい最終到達圧力は１３．３Ｐａ以上０．１ＭＰａ未満である。
【００４３】
（２−２）加圧重合法
まずジアミンを耐圧容器内に入れ窒素置換した後、封圧下において反応温度まで昇温する。その後、反応温度において封圧状態を保ったまま、ジカルボン酸を耐圧容器内に注入し、重縮合反応を開始させる。反応温度は、ジアミン及びジカルボン酸の反応によって生じるポリアミドが、スラリー状、もしくは溶液状態を維持でき、かつ熱分解しない温度であれば特に制限されない。ジアミン及びジカルボン酸の仕込み比は、ジカルボン酸のモル量／ジアミンのモル量で、０．８〜１．５（モル比）、好ましくは０．９１〜１．１（モル比）、更に好ましくは０．９９〜１．０１（モル比）である。
【００４４】
次に耐圧容器内を封圧状態に保ちながら結晶性ポリアミド樹脂（Ｘ）の融点以上かつ熱分解しない温度以下に昇温する。例えば、ジアミンの場合、融点が通常は２４５〜３００℃であることから、２５０℃以上３５０℃以下、好ましくは２５５℃以上３４０℃以下、更に好ましくは２６０℃以上３３５℃以下に昇温する。所定温度に到達するまでの耐圧容器内の圧力は、およそ生成するアルコールの飽和蒸気圧から０．１ＭＰａＧ、好ましくは１ＭＰａＧから０．２ＭＰａＧに調整する。所定温度に到達後は、生成したアルコールを留去しながら放圧し、必要に応じて常圧窒素気流下もしくは減圧下において継続して重縮合反応を行う。減圧重合を行う場合の好ましい最終到達圧力は１３．３Ｐａ以上０．１ＭＰａ未満である。
【００４５】
（３）結晶性ポリアミド樹脂（Ｘ）の特性
ポリアミド樹脂濃度が１．０ｇ／ｄｌ（溶媒：９６質量％硫酸）の溶液を用い、２５℃で測定した本発明に用いられる結晶性ポリアミド樹脂（Ｘ）の相対粘度は、物性や成形性の観点から、１．８〜６．０が好ましく、２．０〜５．５がより好ましく、２．５〜４．５がさらに好ましい。
【００４６】
［非晶性ポリアミド樹脂（Ｙ）］
本発明に用いられる非晶性ポリアミド樹脂（Ｙ）は、結晶化がほとんど起こらないか、又は結晶化速度が非常に小さいポリアミド樹脂である。具体的には、ＤＳＣにて１０℃／ｍｉｎの昇温条件で行なったチャートで明確な融解による吸熱ピークを示さないポリアミド樹脂をさす。
【００４７】
非晶性ポリアミド樹脂は、結晶化を阻害するような構造を有するポリアミド樹脂が好ましく、たとえば、分岐構造を有する脂肪族又は、脂環族、芳香族等の官能基を主鎖又は側鎖に有するポリアミドが挙げられる。また、結晶化を阻害する観点から、共重合体であることがより好ましい。非晶性ポリアミドの重合方法は、公知の方法であればよく、特に限定されるものではない。
【００４８】
非晶性ポリアミドに用いられるジカルボン酸としては、たとえば、テレフタル酸、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジ安息香酸、４，４’−オキシジ安息香酸、ジフェニルメタン−４，４’−ジカルボン酸、ジフェニルスルホン−４，４’−ジカルボン酸、４，４’−ビフェニルジカルボン酸等の芳香族ジカルボン酸、１，３−シクロペンタンジカルボン酸、１，４−シクロヘキサンジカルボン酸等の脂環式ジカルボン酸が挙げられる。
【００４９】
非晶性ポリアミドに用いられるジアミンとして、たとえば、シクロヘキサンジアミン、メチルシクロヘキサンジアミン、イソホロンジアミン等の脂環式ジアミン、ｐ−フェニレンジアミン、ｍ−フェニレンジアミン、ｐ−キシレンジアミン、ｍ−キシレンジアミン、４，４’−ジアミノジフェニルメタン、４，４’−ジアミノジフェニルスルホン、４，４’−ジアミノジフェニルエーテル等の芳香族ジアミンが挙げられる。
【００５０】
本発明に用いられる非晶性ポリアミド樹脂（Ｙ）は、たとえば、ポリアミド６Ｔ／６Ｉのような芳香環を有した共重合体が結晶性ポリアミド樹脂の結晶化を阻害するため好ましい。
【００５１】
［樹脂組成物］
原料に蓚酸化合物を含む結晶性ポリアミド樹脂（Ｘ）と非晶性ポリアミド樹脂（Ｙ）を含むポリアミド樹脂組成物であり、結晶性ポリアミド樹脂（Ｘ）及び非晶性ポリアミド樹脂（Ｙ）の総量に対し、前記非晶性ポリアミド樹脂（Ｙ）を、１５重量％以下含むポリアミド樹脂組成物である。
【００５２】
本発明の樹脂組成物において、非晶性ポリアミド樹脂（Ｙ）の含有量は、機械的特性と吸水性の観点から、結晶性ポリアミド樹脂（Ｘ）及び非晶性ポリアミド樹脂（Ｙ）の総量に対し、１５質量％以下であり、好ましくは１４質量％以下であり、より好ましくは１３質量％以下である。また、押出成形性の観点から、結晶性ポリアミド樹脂（Ｘ）及び非晶性ポリアミド樹脂（Ｙ）の総量に対し、非晶性ポリアミド樹脂（Ｙ）は１質量％以上であることが好ましく、３質量％以上であることがより好ましく、４質量％以上であることがさらに好ましい。
【００５３】
結晶性ポリアミド樹脂（Ｘ）及び非晶性ポリアミド樹脂（Ｙ）の含有量は、それぞれの樹脂の特性、及び本発明の効果を維持する観点から、ポリアミド樹脂組成物全量中、５０質量％以上が好ましく、７０質量％以上がより好ましく、９０質量％以上がさらに好ましく、９５質量％以上がさらに好ましく、９９質量％以上がさらに好ましい。
【００５４】
（１）他のポリマー
本発明の樹脂組成物には、本発明に用いられる結晶性ポリアミド樹脂（Ｘ）や非晶性ポリアミド樹脂（Ｙ）以外に、本発明の効果を損なわない範囲で、他のポリマーを含んでよい。他のポリマーとしては、結晶性ポリアミド樹脂（Ｘ）や非晶性ポリアミド樹脂（Ｙ）以外のポリアミド樹脂、及びポリアミド樹脂以外の熱可塑性ポリマーが挙げられる。
【００５５】
結晶性ポリアミド樹脂（Ｘ）や非晶性ポリアミド樹脂（Ｙ）以外のポリアミド樹脂としては、例えば、結晶性ポリアミド樹脂（Ｘ）以外の結晶性芳香族ポリアミド、結晶性脂肪族ポリアミド、結晶性脂環式ポリアミドが挙げられる。
【００５６】
ポリアミド樹脂以外の熱可塑性ポリマーとしては、たとえば、ポリエチレン、ポリプロピレン、ポリフェニレンエーテル、ポリカーボネート、ポリエチレンテレフタレート等が挙げられる。
【００５７】
他のポリマーの含有量は、本発明の効果を損なわない範囲であれば特に限定されないが、ポリアミド樹脂組成物全量に対し、その合計が、５０質量％未満が好ましく、３０質量％以下がより好ましく、１０質量％以下がさらに好ましい。
【００５８】
（２）添加剤
本発明の樹脂組成物、本発明に用いられる結晶性ポリアミド樹脂（Ｘ）、非晶性ポリアミド（Ｙ）、他のポリマーは、本発明の効果を損なわない範囲において、他の添加剤を含有することができ、添加剤としては、例えば、顔料、染料、着色剤、耐熱剤、酸化防止剤、耐候剤、紫外線吸収剤、光安定剤、相溶化剤、滑材、結晶核材、結晶化促進剤、離型剤、帯電防止剤、可塑剤、帯電防止剤、難燃剤、ガラス繊維、潤滑剤、フィラー、補強繊維等を挙げることができる。これらの添加剤は、１種又は２種以上、含有することができる。その含有量は、本発明の効果を損なわない範囲であれば特に限定されないが、本発明の樹脂組成物中に、その合計が、５０質量％以下が好ましく、３０質量％以下がより好ましく、１０質量％以下がさらに好ましい。
【００５９】
耐熱剤としては、銅含有化合物が好ましく、その中でも、ヨウ化銅や臭化銅などのハロゲン化銅が好ましい。銅含有化合物の含有量としては、本発明の樹脂組成物中に、１０〜１０００ｐｐｍが好ましい。通常は、アルキルハロゲン化合物が、二次酸化防止剤としてさらに添加される。
【００６０】
有機系酸化防止剤としては、フェノール系酸化防止剤、リン系酸化防止剤、イオウ系酸化防止剤が挙げられ、１種又は２種以上、本発明の樹脂組成物中に含有することができる。
【００６１】
フェノール系酸化防止剤としては、例えば、トリエチレングリコール・ビス[３−（３−ｔ−ブチル−５−メチル−４−ヒドロキシフェニル）プロピオネート]、１，６−ヘキサンジオール・ビス[３−（３，５−ジ−ｔ−ブチル−４−ヒドロキシフェニル）プロピオネート]、ペンタエリスリチル−テトラキス[３−（３，５−ジ−ｔ−ブチル−４−ヒドロキシフェニル）プロピオネート]、オクタデシル−３−（３，５−ジ−ｔ−ブチル−４−ヒドロキシフェニル）プロピオネート、３，５−ジ−ｔ−ブチル−４−ヒドロキシベンジルフォスフォネート−ジエチルエステル、Ｎ，Ｎ’−ヘキサメチレンビス（３，５−ジ−ｔ−ブチル−４−ヒドロキシ−ヒドロシンナマミド）、１，３，５−トリメチル−２，４，６−トリス（３，５−ジ−ｔ−ブチル−４−ヒドロキシベンジル）ベンゼン、３，９−ビス[２−｛３−（３−ｔ−ブチル−４−ヒドロキシ−５−メチルフェニル）プロピオニルオキシ｝−１，１−ジメチルエチル]−２，４，８，１０−テトラオキサスピロ[５，５]ウンデカン等を挙げることができ、中でも、特にペンタエリスリチル−テトラキス[３−（３，５−ジ−ｔ−ブチル−４−ヒドロキシフェニル）プロピオネート]、Ｎ，Ｎ’−ヘキサメチレンビス（３，５−ジ−ｔ−ブチル−４−ヒドロキシ−ヒドロシンナマミド）が挙げられ、１種又は２種以上、本発明の樹脂組成物中に含有することができる。
【００６２】
リン系酸化防止剤としては、例えば、トリス（２，４−ジ−ｔ−ブチルフェニル）フォスファイト、２−[[２，４，８，１０−テトラキス（１，１−ジメチルエーテル）ジベンゾ[ｄ，ｆ][１，３，２]ジオキサフォスフェビン６−イル]オキシ]−Ｎ，Ｎ−ビス[２−[[２，４，８，１０−テトラキス（１，１−ジメチルエチル）ジベンゾ[ｄ，ｆ][１，３，２]ジオキサフォスフェビン６−イル]オキシ]−エチル]エタナミン，ビス（２，６−ジ−ｔ−ブチル−４−メチルフェニル）ペンタエリスリトールジホスファイトなどを挙げることができ、中でも特に２−[[２，４，８，１０−テトラキス（１，１−ジメチルエチル）ジベンゾ[ｄ，ｆ][１，３，２]ジオキサフォスフェビン６−イル]オキシ]−エチル]エタナミンが挙げられ、１種又は２種以上、本発明の樹脂組成物中に含有することができる。
【００６３】
イオウ系酸化防止剤としては、２，２−チオ−ジエチレンビス[３−（３，５−ジ−ｔ−ブチル−４−ヒドロキシフェニル）プロピオネート]、テトラキス[メチレン−３−（ドデシルチオ）プロピオネート]メタン等が挙げられ、１種又は２種以上、本発明の樹脂組成物中に含有することができる。
【００６４】
他のポリマー及び添加剤の添加方法は、特に制限されるものではなく、その効果を損なわない任意の時点において、結晶性ポリアミド樹脂（Ｘ）に添加することができる。例えば、他のポリマー及び添加剤を、結晶性ポリアミド樹脂（Ｘ）の前重合工程及び／又は後重合工程中に添加することができる。また、非晶性ポリアミド樹脂（Ｙ）に添加することもでき、また、本発明のポリアミド樹脂組成物を製造する前、製造中、製造後に添加することもできる。
【００６５】
（３）ポリアミド樹脂組成物の製造
本発明の樹脂組成物の製造方法は、結晶性ポリアミド樹脂（Ｘ）と特定量の非晶性ポリアミド樹脂（Ｙ）が含まれるようにできれば、特に制限はないが、例えば、ドライブレンドによる製造方法や単軸押出機、二軸押出機、多軸押出機、ニーダー等の溶融混練による製造方法が挙げられる。ポリアミド樹脂組成物中の結晶性ポリアミド樹脂（Ｘ）と非晶性ポリアミド樹脂（Ｙ）の分散の観点から、溶融混練による製造方法が好ましく、中でも本発明のポリアミド樹脂組成物の混練時の生産性の観点から、二軸押出機を使用した製造がより好ましい。
【００６６】
本発明のポリアミド樹脂組成物は、射出成形、押出成形、ブロー成形、真空成形、プレス成形等の公知の成形方法によって各種の成形品に成形することができる。押出成形の分野に有用であり、特にフィルム用途に有用である。
【００６７】
本発明の樹脂組成物は、表面摩擦係数が小さく、水蒸気透過度の低い成形品を提供できる。即ち、シリカ等の滑材を用いることなく、滑り性に優れ、また、水蒸気透過度の低いフィルムが提供できる。本発明のポリアミド樹脂組成物は、他にも、プリント配線基板や摺動部品に好適に使用することが可能である。
【００６８】
本発明の樹脂組成物は、結晶性ポリアミド樹脂（Ｘ）及び非晶性ポリアミド（Ｙ）が本来有する優れた特性、たとえば、優れた押出成形性、低吸水性を有していることから、自動車部品、工業材料、産業資材、機械部品、事務機器用部品、家庭用品、シート、フィルム、繊維等に有用に使用することができる。
【実施例】
【００６９】
以下、実施例を挙げて本発明を具体的に説明するが、本発明はこれらより制限されるものではない。
【００７０】
［成形、評価方法］
（１）フィルム成形
Ｔダイを備えた単軸押出機に組成物を供給し、押出機設定温度２６０℃、スクリュー回転数４０ＲＰＭ、フィルムの引取速度5m/minの条件にて厚み５０μｍのフィルムを成形した。この条件下で成形したフィルムの膜厚が５０±２μｍの範囲内の場合成形が良好であると判断した。
【００７１】
（２）表面摩擦試験
ＡＳＴＭ  Ｄ−１８９４に準拠し、２３℃、相対湿度５０％ＲＨにおける成形したフィルム同士の静摩擦係数および、動摩擦係数を東洋精機製作所社製のTR-2でそれぞれ５回測定し、その平均値で評価した。
【００７２】
（３）透湿度試験
ＪＩＳ  Z０２０８に準拠し、塩化カルシウムを封入した透湿カップを用い、２４時間毎に、３日間カップの重量を測定することにより、厚み５０μｍ、７０ｍｍφの円形のフィルムの水蒸気透過度を測定した。
【００７３】
[結晶性ポリアミド樹脂（Ｘ）]
・ポリアミド９２
ポンプを直結した原料投入口、窒素ガス導入口、放圧口、攪拌機、温度計、トルクメーター、圧力計、圧力調整装置及びポリマー抜出口を備えた内容積が約１５０Ｌの圧力容器に、１，９−ノナンジアミン２０．１ｋｇ（１２７モル）と２−メチル−１，８−オクタンジアミン３．５ｋｇ（２２モル）を仕込み、圧力容器を窒素ガスで０．５ＭＰａＧに加圧した。次に常圧まで窒素ガスを放出する操作を繰り返し、窒素置換を行った。その後、攪拌しながら系内を昇温した。内温を１５０℃にした後、蓚酸ジブチル３０．２ｋｇ（１４９モル）をポンプにより流速１．４９Ｌ／分で反応容器内に供給しながら昇温した。供給直後の圧力容器内の内圧は、重縮合反応により生成したブタノールによって０．３５ＭＰａＧまで上昇し、重縮合物の温度は約１７０℃まで上昇した。その後、温度を２３５℃まで昇温した。その間、生成したブタノールは放圧口より抜き出しながら、内圧を１．０ＭＰａＧに調節した。重縮合物の温度が２３５℃に達した直後から放圧口よりブタノールを抜き出し、内圧を常圧にした。常圧にしたところから、１．５Ｌ／分で窒素ガスを流しながら昇温を開始し、重縮合物の温度を２６０℃にし、２６０℃における攪拌機のトルクが一定になるまで反応させた。その後、攪拌を止めて系内を窒素で１ＭＰａＧに加圧した後、内圧０．５ＭＰａＧまで放圧し、ポリアミド９２（以下、ＰＡ９２と称する場合がある。）を圧力容器下部抜出口より紐状に抜き出した。紐状のＰＡ９２を水冷し、ペレタイザーでペレット化した。相対粘度は、３．１３であった。得られるＰＡ９２は、ＰＡ９２に含まれる全ジカルボン酸由来の単位の総量中に、蓚酸化合物由来の単位の含有量が１００モル％であり、全ジアミン由来の単位の総量中に、１，９−ノナンジアミン及び２−メチル−１，８−オクタンジアミン由来の単位の合計の含有量が、１００モル％であり、１，９−ノナンジアミン及び２−メチル−１，８−オクタンジアミンのモル比は、８３：１７〜８６：１４である。
【００７４】
[非晶性ポリアミド樹脂（Ｙ）]
非晶性ポリアミド樹脂には、ポリアミド６Ｔ／６ＩであるＥＭＳ−ＣＨＥＭＩＥ ＡＧ製グリボリーＧ２１を使用した。（以下、ＰＡ６Ｔ／６Ｉと称する場合がある。）
【００７５】
[実施例１]
ＰＡ９２を９５重量％及びＰＡ６Ｔ／６Ｉを５重量％の割合で、２軸押出機に供給し、シリンダー温度２６０℃の条件下で溶融混練し、ストランドとして押し出し、冷却固化させた後、ペレタイザーにて切断し、ペレット状のポリアミド樹脂組成物を得た。得られたペレットを乾燥させた。乾燥させたペレットを用いて、上記のフィルム成形を行い、押出成形性を確認した。加えて、上記の表面摩擦試験及び透湿度試験を行った。結果を表１に示す。
【００７６】
[実施例２]
ＰＡ９２を９０重量％及びＰＡ６Ｔ／６Ｉを１０重量％の割合に変更した以外は、実施例１と同様にした。結果を表１に示す。
【００７７】
[実施例３]
ＰＡ９２を８８重量％及びＰＡ６Ｔ／６Ｉを１２重量％の割合に変更した以外は、実施例１と同様にした。結果を表１に示す。
【００７８】
[比較例１]
ＰＡ９２を１００質量％にし、ＰＡ６Ｔ／６Ｉをなしにした以外は、実施例１と同様にした。結果を表１に示す。尚、厚みに不均一な部分やしわが発生し、実施例と同等のフィルムが得られなかった為、押出成形性を△とした。
【００７９】
[比較例２]
ポリアミド６である宇部興産株式会社製の１０２０Ｂ（以下、ＰＡ６と称する場合がある。）を用いて比較例１と同様にした。結果を表１に示す。尚、比較例２のフィルムの摩擦係数が大きすぎて、用いた測定機器では計測できなかった。
【００８０】
[比較例３]
ＰＡ９２の代わりにＰＡ６を用いた以外は実施例２と同様にした。結果を表１に示す。尚、比較例２のフィルムの摩擦係数と同様、比較例３のフィルムの摩擦係数も、大きすぎて、計測できなかった。
【００８１】
【表１】
2015000966.tif 000002
【産業上の利用可能性】
【００８２】
本発明のポリアミド樹脂と非晶性ナイロン樹脂とを含む樹脂組成物は、フィルム成形に代表されるような押出成形性を良好にし、表面摩擦係数が低く、水蒸気バリア性が高い。本発明の樹脂組成物は電気・電子、産業資材、工業材料、日用品及び、家庭用品などのフィルムとして好適に使用することができる。